СЫРЬЕВАЯ СМЕСЬ ДЛЯ ИЗГОТОВЛЕНИЯ БЕТОНА
CRUDE MIXTURE FOR PRODUCING CONCRETE

Изобретение относится к промышленности строительных материалов, в частности к производству бетонов, которые могут быть использованы для изготовления стеновых блоков.
2
Известна сырьевая смесь для изготовления бетона (пенобетона), содержащая, мас.%: цемент 35,0-39,0; золу-унос ТЭС с удельной поверхностью 2800-5000 см/г 35,0-39,0; смолу воздухововлекающую экстракционно-канифольную 0,11-0,17; карбоксиметилцеллюлозу 0,05-0,07; суперпластификатор С-3 0,4-1,4; воду - остальное [1]. Такая сырьевая смесь содержит большое количество цемента.
Задача изобретения состоит в снижении расхода цемента без потери качества бетона.
2
Технический результат достигается тем, что сырьевая смесь для изготовления бетона, содержащая цемент, золу-унос ТЭС с удельной поверхностью 2800-5000 см/г, карбоксиметилцеллюлозу, суперпластификатор C-3, воду, дополнительно содержит керамзит фракции 10-20 мм и/или азерит фракции 10-20 мм при следующем соотношении компонентов, мас.%: цемент 25-27; зола-унос ТЭС 10,0-12,0; карбоксиметилцеллюлоза 0,01-0,02; суперпластификатор C-3 1-1,4; керамзит фракции 10-20 мм и/или азерит фракции 10-20 мм 34-37; вода - остальное.
Составы сырьевой смеси для изготовления бетона приведены в таблице.
Таблица
Компоненты
Содержание, мас.%
состав № 1
состав № 2
состав № 3
Портландцемент
25
-
-
Шлакопортландцемент
-
26
-
Белый цемент
-
-
27
Зола-унос ТЭС
12
11
10
Карбоксиметилцеллюлоза
0,02
0,015
0,01
Суперпластификатор C-3
1
1,2
1,4
Керамзит фракции 10-20 мм
37
15,5
-
Азерит фракции 10-20 мм
-
20
34
Вода
(остальное) 24,98
(остальное) 26,285
(остальное) 27,59
Прочность бетона на сжатие в возрасте 28 сут, МПа
~7
~9
~10
Цемент смешивают с золой-уносом ТЭС, керамзитом и/или азеритом, добавляют воду, карбоксиметилцеллюлозу, суперпластификатор C-3 и подготавливают сырьевую смесь, которой заполняют металлические формы, выдерживают ее в формах 12 ч при температуре 20-25°C, а затем изделия (стеновые блоки) подвергают автоклавной обработке при температуре 175°C и давлении 0,8 МПа в течение 12 ч.
Источники информации
1. Патент РФ № 2237041, C04B 38/10, 2003.